(57)【要約】【課題】紙のような白色の外観を有するアルミニウム部材及びその製造方法を提供すること。【解決手段】アルミニウム部材１０は、０質量％〜１０質量％のマグネシウムと、０．１質量％以下の鉄と、０．１質量％以下のケイ素と、を含有し、残部がアルミニウム及び不可避不純物であるアルミニウム又はアルミニウム合金により形成された基材１２と、基材１２の表面１２ａに形成された陽極酸化皮膜１４と、を備える。そして、陽極酸化皮膜１４除去後の陽極酸化皮膜１４側における基材１２の表面の算術平均粗さＳａが０．１μｍ〜０．５μｍであり、最大高さ粗さＳｚが０．２μｍ〜５μｍであり、粗さ曲線要素の平均長さＲｓｍが０．５μｍ〜１０μｍである。【選択図】図１
2019039060.tif 000002
【特許請求の範囲】
【請求項１】
０質量％〜１０質量％のマグネシウムと、０．１質量％以下の鉄と、０．１質量％以下のケイ素と、を含有し、残部がアルミニウム及び不可避不純物であるアルミニウム又はアルミニウム合金により形成された基材と、
前記基材の表面に形成された陽極酸化皮膜と、
を備え、
前記陽極酸化皮膜除去後の前記陽極酸化皮膜側における前記基材の表面の算術平均粗さＳａが０．１μｍ〜０．５μｍであり、最大高さ粗さＳｚが０．２μｍ〜５μｍであり、粗さ曲線要素の平均長さＲｓｍが０．５μｍ〜１０μｍであるアルミニウム部材。
【請求項２】
前記陽極酸化皮膜側から測定した前記アルミニウム部材のＬ＊ａ＊ｂ＊表色系におけるＬ＊値が８５〜１００であり、ａ＊値が−１〜＋１であり、ｂ＊値が−１．５〜＋１．５である請求項１に記載のアルミニウム部材。
【請求項３】
前記陽極酸化皮膜の表面の算術平均粗さＳａが０μｍ〜０．４５μｍであり、前記Ｌ＊値が８５．５〜１００である請求項２に記載のアルミニウム部材。
【請求項４】
請求項１〜３のいずれか１項に記載のアルミニウム部材の製造方法であって、
前記陽極酸化皮膜の表面を、ブラスト研磨及びバフ研磨の少なくともいずれか一方により研磨する工程を備えるアルミニウム部材の製造方法。
【請求項５】
請求項１〜３のいずれか１項に記載のアルミニウム部材の製造方法であって、
硫酸、リン酸及びシュウ酸からなる群より選択される少なくとも１種の水溶液で前記基材の表面を陽極酸化処理し、前記陽極酸化皮膜を形成する工程を備えるアルミニウム部材の製造方法。
【請求項６】
請求項１〜３のいずれか１項に記載のアルミニウム部材の製造方法であって、
２０μｍ以下の平均粒子径を有する粒子を、前記基材の表面に衝突させる工程と、
前記粒子を衝突させた基材を、酸性溶液及びアルカリ性溶液の少なくともいずれか一方によりエッチングする工程と、
前記エッチングした基材の表面を陽極酸化処理して前記陽極酸化皮膜を形成する工程と、
を備えるアルミニウム部材の製造方法。
【発明の詳細な説明】
【技術分野】
【０００１】
本発明は、アルミニウム部材及びその製造方法に関する。詳細には、本発明は、紙のような白色の外観を有するアルミニウム部材及びその製造方法に関する。
【背景技術】
【０００２】
近年、例えば携帯機器やパソコン筐体を、紙のような白色の外観にしたいという要望が増加している。このような要望に応えるため、アルミニウムの表面に酸化アルミニウムを含む陽極酸化皮膜を形成し、アルミニウムの外観を白色にする試みがなされている。
【０００３】
例えば、特許文献１では、アルミニウム合金の表面に、ブラスト処理を行って凹凸状のシボ面を形成し、ブラスト処理後にアルミニウム合金の表面を化学的に研磨する化学研磨処理又はエッチング処理等の化学的処理を行うことが記載されている。そして、特許文献１では、化学的処理を行うことでシボ面の凹凸形状を荒らし、アルミニウム合金の白色度を高めることが記載されている。
【先行技術文献】
【特許文献】
【０００４】
【特許文献１】特開２００４−９１８５１号公報
【発明の概要】
【発明が解決しようとする課題】
【０００５】
ブラスト処理に用いられる粒子は、一般的には粒子径が数百μｍであり、小さなものでも特許文献１に記載されたように５０μｍである。しかしながら、このような粒子径を有する粒子を用いた場合、ブラスト処理後の表面には深いくさび状の凹部が多数形成されてしまうおそれがある。陽極酸化皮膜を透過した光は、このような凹部によって捕捉され、アルミニウム部材の白色度を低下させてしまうおそれがある。また、アルミニウム合金の表面形状が適切でない場合、Ｌ＊ａ＊ｂ＊表色系におけるＬ＊値が高い場合であっても、アルミニウム合金表面での光拡散が十分に生じない。そのため、斜め方向から見た場合にアルミニウム部材の白色度が低くなり、外観を紙のような白色とすることができないおそれがある。
【０００６】
本発明は、このような従来技術が有する課題に鑑みてなされたものである。そして、本発明の目的は、紙のような白色の外観を有するアルミニウム部材及びその製造方法を提供することである。
【課題を解決するための手段】
【０００７】
本発明の態様に係るアルミニウム部材は、アルミニウム又はアルミニウム合金により形成された基材と、基材の表面に形成された陽極酸化皮膜と、を備える。アルミニウム又はアルミニウム合金は、０質量％〜１０質量％のマグネシウムと、０．１質量％以下の鉄と、０．１質量％以下のケイ素と、を含有し、残部がアルミニウム及び不可避不純物である。そして、陽極酸化皮膜除去後の陽極酸化皮膜側における基材の表面の算術平均粗さＳａが０．１μｍ〜０．５μｍであり、最大高さ粗さＳｚが０．２μｍ〜５μｍであり、粗さ曲線要素の平均長さＲｓｍが０．５μｍ〜１０μｍである。
【発明の効果】
【０００８】
本発明によれば、紙のような白色の外観を有するアルミニウム部材及びその製造方法を提供することができる。
【図面の簡単な説明】
【０００９】
【図１】本実施形態に係るアルミニウム部材の一例を示す断面図である。
【図２】本実施形態に係るアルミニウム部材の製造方法の一例を示す図である。
【発明を実施するための形態】
【００１０】
以下、図面を用いて本実施形態に係るアルミニウム部材及びアルミニウム部材の製造方法について詳細に説明する。なお、図面の寸法比率は説明の都合上誇張されており、実際の比率とは異なる場合がある。
【００１１】
［アルミニウム部材］
図１に示すように、本実施形態のアルミニウム部材１０は、基材１２と、陽極酸化皮膜１４と、を備える。以下において、これらの構成要素を説明する。
【００１２】
（基材１２）
基材１２は、０質量％〜１０質量％のマグネシウムと、０．１質量％以下の鉄と、０．１質量％以下のケイ素と、を含有し、残部がアルミニウム及び不可避不純物であるアルミニウム又はアルミニウム合金により形成される。本実施形態では、アルミニウム又はアルミニウム合金中のマグネシウムの含有量を０質量％〜１０質量％としている。本実施形態では、マグネシウムは必ずしも基材１２に含有されている必要はないが、基材１２にマグネシウムを含有させることにより、アルミニウムとマグネシウムとが固溶して、基材１２の強度を向上させることができる。また、マグネシウムの含有量を１０質量％以下とすることにより、基材１２の耐食性の低下を抑制しつつ、基材１２の強度を向上させることができる。なお、マグネシウムの含有量は、０．５質量％以上であることが好ましく、１質量％以上であることがより好ましい。また、マグネシウムの含有量は、８質量％以下であることが好ましく、５質量％以下であることがより好ましい。
【００１３】
基材１２に含有される鉄は、０．１質量％以下である。また、基材１２に含有されるケイ素は、０．１質量％以下である。鉄及びケイ素は、それぞれアルミニウムと固溶しにくいため、これらの元素が基材１２に含有されている場合、基材１２を陽極酸化処理すると、陽極酸化皮膜１４内に鉄又はケイ素を含む第二相として析出しやすい。陽極酸化皮膜１４にこれらのような第二相が含有されている場合、陽極酸化皮膜１４内を透過する光の一部が第二相に吸収されるため、アルミニウム部材１０が例えば黄色を帯びた色のように見えてしまうことがある。したがって、本実施形態では、基材１２が０．１質量％以下の鉄を含有している。同様に、本実施形態では、基材１２が０．１質量％以下のケイ素を含有している。なお、基材１２は０．０５質量％以下の鉄を含有していることが好ましい。また、基材１２は０．０５質量％以下のケイ素を含有していることが好ましい。
【００１４】
基材１２は、不可避不純物を含有していてもよい。本実施形態において、不可避不純物とは、原料中に存在したり、製造工程において不可避的に混入したりするものを意味する。不可避不純物は、本来は不要なものであるが、微量であり、アルミニウム又はアルミニウム合金中の特性に影響を及ぼさないため、許容されている不純物である。アルミニウム又はアルミニウム合金中に含有される可能性がある不可避不純物は、アルミニウム（Ａｌ）、マグネシウム（Ｍｇ）、鉄（Ｆｅ）、ケイ素（Ｓｉ）以外の元素である。アルミニウム又はアルミニウム合金中に含有される可能性がある不可避不純物としては、例えば、銅（Ｃｕ）、マンガン（Ｍｎ）、クロム（Ｃｒ）、亜鉛（Ｚｎ）、チタン（Ｔｉ）、ガリウム（Ｇａ）、ホウ素（Ｂ）、バナジウム（Ｖ）、ジルコニウム（Ｚｒ）、鉛（Ｐｂ）、カルシウム（Ｃａ）、コバルト（Ｃｏ）などが挙げられる。不可避不純物の量としては、アルミニウム又はアルミニウム合金中に合計で０．５質量％以下であることが好ましく、０．２質量％以下であることがより好ましく、０．１５質量％以下がさらに好ましく、０．１０質量％以下が特に好ましい。また、不可避不純物として含まれる個々の元素の含有量は０．０５質量％以下であることが好ましく、０．０３質量％以下であることがより好ましい。
【００１５】
なお、基材１２の形状や厚さは特に限定されず、用途に応じて適宜変更することができる。また、基材１２は、加工処理又は熱処理などがされていてもよい。
【００１６】
（陽極酸化皮膜１４）
陽極酸化皮膜１４は、基材１２の表面１２ａに形成される。このような陽極酸化皮膜１４により、耐食性や耐摩耗性などを向上させることができる。陽極酸化皮膜１４は、一般的には、基材１２側に配置されたバリヤ層と、バリヤ層に対して基材１２と反対側に配置され、中心部に微細孔を有する複数の皮膜セルを含む多孔質層と、を含む。微細孔の孔径は特に限定されないが、一般的には１０ｎｍ〜１００ｎｍ程度である。
【００１７】
陽極酸化皮膜１４に含有される金属元素及び半金属元素は、金属元素及び半金属元素の合計を１００質量％とした場合、０質量％以上のマグネシウムと、０．１質量％以下の鉄と、０．１質量％以下のケイ素と、を含有し、残部がアルミニウム及び不可避不純物であることが好ましい。陽極酸化皮膜１４の主な構成成分は酸化アルミニウムであり、酸化アルミニウム自体は無色透明である。しかしながら、鉄やケイ素などは、アルミニウムと固溶しにくく、陽極酸化皮膜１４に第二相として析出しやすい傾向にある。陽極酸化皮膜１４に、このような第二相が含有されている場合、陽極酸化皮膜１４内を透過する光の一部が第二相に吸収されるため、アルミニウム部材１０が例えば黄色を帯びた色のように見えてしまうことがある。したがって、本実施形態では、陽極酸化皮膜１４に含有される金属元素及び半金属元素の合計を１００質量％とした場合における陽極酸化皮膜１４に含有される鉄を０．１質量％以下とすることが好ましい。また、陽極酸化皮膜１４に含有される金属元素及び半金属元素の合計を１００質量％とした場合における陽極酸化皮膜１４に含有されるケイ素を０．１質量％以下とすることが好ましい。このように、陽極酸化皮膜１４に含有される鉄及びケイ素の含有量を所定の値より小さくすることにより、陽極酸化皮膜１４での光の吸収を抑制され、アルミニウム部材１０の白色度を高くすることができる。なお、陽極酸化皮膜１４は、酸化アルミニウムを９０質量％以上含有していてもよい。
【００１８】
陽極酸化皮膜１４に含有されるマグネシウムの含有量は０質量％以上とすることが好ましい。したがって、陽極酸化皮膜１４には、必ずしもマグネシウムが含有されている必要はない。ただし、マグネシウムは、アルミニウムと固溶しやすく、陽極酸化皮膜１４に第二相として析出しにくい。そのため、陽極酸化皮膜１４にマグネシウムを含有させても、アルミニウム部材１０の白色度にも影響を及ぼしにくい。なお、陽極酸化皮膜１４に含有されるマグネシウムは、基材１２に含有されるマグネシウムが、陽極酸化処理によって、陽極酸化皮膜１４に残留すると考えられる。したがって、陽極酸化皮膜１４に含有されるマグネシウムの含有量は特に限定されないが、基材１２に含有されるマグネシウムの含有量と同様に、１０質量％以下であることが好ましい。なお、マグネシウムの含有量は、０．５質量％以上であることがより好ましく、１質量％以上であることがさらに好ましい。また、マグネシウムの含有量は、８質量％以下であることがより好ましく、５質量％以下であることがさらに好ましい。
【００１９】
陽極酸化皮膜１４は、不可避不純物を含有していてもよい。陽極酸化皮膜１４に含有される可能性がある不可避不純物は、アルミニウム（Ａｌ）、マグネシウム（Ｍｇ）、鉄（Ｆｅ）、ケイ素（Ｓｉ）以外の元素である。陽極酸化皮膜１４に含有される可能性がある不可避不純物としては、例えば、銅（Ｃｕ）、マンガン（Ｍｎ）、クロム（Ｃｒ）、亜鉛（Ｚｎ）、チタン（Ｔｉ）、ガリウム（Ｇａ）、ホウ素（Ｂ）、バナジウム（Ｖ）、ジルコニウム（Ｚｒ）、鉛（Ｐｂ）、カルシウム（Ｃａ）、コバルト（Ｃｏ）などが挙げられる。陽極酸化皮膜１４中の不可避不純物の量としては、合計で０．５質量％以下であることが好ましく、０．２質量％以下であることがより好ましく、０．１５質量％以下がさらに好ましく、０．１０質量％以下が特に好ましい。また、不可避不純物として含まれる個々の元素の含有量は０．０５質量％以下であることが好ましく、０．０３質量％以下であることがより好ましい。
【００２０】
上記マグネシウム、鉄、ケイ素のそれぞれの含有量は、陽極酸化皮膜１４に含有される金属元素及び半金属元素の合計を１００質量％とした場合の含有量である。なお、本実施形態において、金属元素は、アルカリ金属、アルカリ土類金属及び遷移金属を含む。また、半金属元素は、ホウ素、ケイ素、ゲルマニウム、ヒ素、アンチモン、テルルを含む。したがって、酸化アルミニウムに由来する酸素のような非金属元素は、金属元素及び半金属元素に含まれない。
【００２１】
陽極酸化皮膜１４の膜厚は特に限定されないが、１μｍ〜５０μｍであることが好ましい。陽極酸化皮膜１４の膜厚を１μｍ以上とすることで、基材１２が腐食するのを抑制することができる。また、陽極酸化皮膜１４の膜厚を５０μｍ以下とすることにより、光が陽極酸化皮膜１４で吸光されるのを抑制することができるため、アルミニウム部材１０の明度を向上させることができる。なお、陽極酸化皮膜１４の膜厚は、５μｍ〜２０μｍであることがより好ましい。
【００２２】
陽極酸化皮膜１４除去後の陽極酸化皮膜１４側における基材１２の表面１２ａの算術平均粗さＳａが０．１μｍ〜０．５μｍであり、最大高さ粗さＳｚが０．２μｍ〜５μｍであり、粗さ曲線要素の平均長さＲｓｍが０．５μｍ〜１０μｍである。
【００２３】
算術平均粗さＳａを０．１μｍ以上とすることにより、陽極酸化皮膜１４を透過した光が基材１２の表面１２ａで拡散反射するため、角度を変えて斜めから見た場合でも、アルミニウム部材１０の外観を白くすることができる。また、算術平均粗さＳａを０．５μｍ以下とすることにより、陽極酸化皮膜１４を透過した光が基材１２の表面１２ａの凹凸間で補足されるのを抑制することができるため、アルミニウム部材１０の外観が灰色になるのを抑制することができる。なお、算術平均粗さＳａは、０．１μｍ〜０．４μｍであることが好ましい。
【００２４】
最大高さ粗さＳｚを０．２μｍ以上とすることにより、陽極酸化皮膜１４を透過した光が基材１２の表面１２ａで拡散反射するため、角度を変えて斜めから見た場合でも、アルミニウム部材１０の外観を白くすることができる。また、最大高さ粗さＳｚを５μｍ以下とすることにより、陽極酸化皮膜１４を透過した光が基材１２の表面１２ａの凹凸間で補足されるのを抑制することができるため、アルミニウム部材１０の外観が灰色になるのを抑制することができる。なお、最大高さ粗さＳｚは、１μｍ〜４．７μｍであることが好ましい。
【００２５】
粗さ曲線要素の平均長さＲｓｍを０．５μｍ以上とすることにより、基材１２の表面１２ａの凹凸のピッチが小さくなりすぎないため、陽極酸化皮膜１４を透過した光が基材１２の表面１２ａの凹凸間で補足されるのを抑制することができる。したがって、アルミニウム部材１０の外観が灰色になるのを抑制することができる。また、粗さ曲線要素の平均長さＲｓｍを１０μｍ以下とすることにより、基材１２の表面１２ａの凹凸のピッチが大きくなりすぎない。そのため、陽極酸化皮膜１４を透過した光が基材１２の表面１２ａで拡散反射し、角度を変えて斜めから見た場合でも、アルミニウム部材１０の外観を白くすることができる。なお、粗さ曲線要素の平均長さＲｓｍは、５μｍ〜９．５μｍであることが好ましい。
【００２６】
基材１２の表面１２ａの算術平均粗さＳａ、最大高さ粗さＳｚ及び粗さ曲線要素の平均長さＲｓｍは、基材１２から陽極酸化皮膜１４を除去することにより測定することができる。なお、基材１２の表面１２ａの凹凸は、陽極酸化処理によって、より滑らかになるため、陽極酸化処理前の基材１２の表面１２ａの凹凸と陽極酸化処理後の基材１２の表面１２ａの凹凸とは形状が異なっているおそれがある。そのため、本実施形態では、陽極酸化皮膜１４除去後の基材１２の表面１２ａの形状を測定している。基材１２から陽極酸化皮膜１４を除去する方法は特に限定されない。例えばＪＩＳ  Ｈ８６８８：２０１３（アルミニウム及びアルミニウム合金の陽極酸化皮膜の単位面積当たりの質量測定方法）に準じ、アルミニウム部材１０をリン酸クロム酸（ＶＩ）溶液に浸し、陽極酸化皮膜１４を溶解させて除去することができる。
【００２７】
基材１２の表面１２ａの算術平均粗さＳａ及び最大高さ粗さＳｚは、ＩＳＯ２５１７８に準じて測定することができる。また、基材１２の表面１２ａの粗さ曲線要素の平均長さＲｓｍは、ＪＩＳ  Ｂ０６０１：２０１３（ＩＳＯ  ４２８７：１９９７，Ａｍｄ．１：２００９）に準じて測定することができる。
【００２８】
陽極酸化皮膜１４の表面１４ａの算術平均粗さＳａが０μｍ〜０．４５μｍであることが好ましい。陽極酸化皮膜１４の表面１４ａの算術平均粗さＳａを０．４５μｍ以下とすることにより陽極酸化皮膜１４の表面１４ａで光の一部が反射するため、アルミニウム部材１０の白色度をより向上させることができる。なお、陽極酸化皮膜１４の表面１４ａの算術平均粗さＳａは、ＩＳＯ２５１７８に準じて測定することができる。また、陽極酸化皮膜１４の表面１４ａの算術平均粗さＳａは、表面１４ａを研磨するなどして調整することができる。
【００２９】
本実施形態では、陽極酸化皮膜１４側から測定したアルミニウム部材１０のＬ＊ａ＊ｂ＊表色系におけるＬ＊値が８５〜１００であり、ａ＊値が−１〜＋１であり、ｂ＊値が−１．５〜＋１．５であることが好ましい。Ｌ＊ａ＊ｂ＊表色系におけるＬ＊値、ａ＊値及びｂ＊値は、ＪＩＳ  Ｚ８７８１−４：２０１３（測色−第４部：ＣＩＥ １９７６ Ｌ＊ａ＊ｂ＊色空間）に準じて求めることができる。具体的には、Ｌ＊値、ａ＊値及びｂ＊値は色彩色差計などを用いて測定することができ、拡散照明垂直受光方式（Ｄ／０）、視野角２°、Ｃ光源のような条件で測定することができる。
【００３０】
Ｌ＊値を８５以上とすることにより、明度が向上することから、アルミニウム部材１０の白色度をより向上させることができる。また、Ｌ＊値の上限は特に限定されず、Ｌ＊の最大値である１００である。なお、Ｌ＊値は８５．５以上であることがより好ましい。
【００３１】
また、ａ＊値を−１〜＋１、ｂ＊値を−１．５〜＋１．５とすることで、彩度が０に近くなることから、アルミニウム部材１０が赤色、黄色、緑色、青色などが帯びるのを抑制することができ、アルミニウム部材１０の白色度をより向上させることができる。なお、ａ＊値は−０．８〜＋０．８、ｂ＊値は−０．８〜＋０．８であることがそれぞれ好ましい。
【００３２】
陽極酸化皮膜１４の表面１４ａの算術平均粗さＳａが０μｍ〜０．４５μｍであり、Ｌ＊値が８５．５〜１００であることが好ましい。このようにすることで、陽極酸化皮膜１４の表面１４ａで光の一部が反射するため、アルミニウム部材１０の白色度をより向上させることができる。
【００３３】
以上の通り、本実施形態に係るアルミニウム部材は、アルミニウム又はアルミニウム合金により形成された基材と、基材の表面に形成された陽極酸化皮膜と、を備える。アルミニウム又はアルミニウム合金は、０質量％〜１０質量％のマグネシウムと、０．１質量％以下の鉄と、０．１質量％以下のケイ素と、を含有し、残部がアルミニウム及び不可避不純物である。そして、陽極酸化皮膜除去後の陽極酸化皮膜側における基材の表面の算術平均粗さＳａが０．１μｍ〜０．５μｍであり、最大高さ粗さＳｚが０．２μｍ〜５μｍであり、粗さ曲線要素の平均長さＲｓｍが０．５μｍ〜１０μｍである。そのため、本実施形態のアルミニウム部材によれば、外観を紙のような白色とすることができる。
【００３４】
したがって、本実施形態のアルミニウム部材は、紙のような白色の外観を有するため、例えばスマートフォンやパソコンなどの筐体に好ましく用いることができる。
【００３５】
［アルミニウム部材の製造方法］
本実施形態のアルミニウム部材の製造方法は、特に限定されないが、図２に示すように、例えば基材調整工程Ｓ１と、ブラスト処理工程Ｓ２と、エッチング工程Ｓ３と、陽極酸化処理工程Ｓ４と、研磨工程Ｓ５と、を備えていてもよい。以下、各工程について詳細に説明する。
【００３６】
（基材調整工程Ｓ１）
基材調整工程Ｓ１では、基材１２を調整することができる。基材１２を調整する方法は特に限定されず、公知の方法を用いることができる。例えば、所定の元素を有する溶湯の調整、鋳造、圧延、熱処理などにより、基材１２を作製することができる。また、基材１２は、鋳造後、圧延後又は熱処理後、特段の表面処理をせずに、そのまま用いてもよい。また、基材１２は、フライス盤による研削、並びに、エメリー紙、バフ研磨及び電解研磨等により表面１２ａを研磨して用いてもよい。なお、基材１２の表面１２ａは、研磨により、算術平均粗さＲａを１００ｎｍ未満程度に調整して用いてもよい。基材１２の表面の算術平均粗さＲａを１００ｎｍ未満とすることにより基材１２の明度が高くなる。そのため、ブラスト処理工程Ｓ２、エッチング工程Ｓ３及び陽極酸化処理工程Ｓ４を経ても、より紙に近い白色外観を有するアルミニウム部材１０を得ることができる。
【００３７】
（ブラスト処理工程Ｓ２）
ブラスト処理工程Ｓ２では、ブラスト処理により、基材１２の表面１２ａに粒子を衝突させて凹凸を形成することができる。ブラスト処理の条件は特に限定されず、上記のように、陽極酸化皮膜１４除去後の陽極酸化皮膜１４側における基材１２の表面１２ａの算術平均粗さＳａ、最大高さ粗さＳｚ及び粗さ曲線要素の平均長さＲｓｍをそれぞれ所定の範囲にすることができればよい。なお、ブラスト処理の方法は特に限定されず、例えばウェットブラスト及びドライブラストの少なくともいずれか一方を用いることができる。
【００３８】
本実施形態のアルミニウム部材の製造方法は、２０μｍ以下の平均粒子径を有する粒子を、基材１２の表面１２ａに衝突させる工程を備えていることが好ましい。基材１２の表面１２ａに衝突させる粒子の平均粒子径を２０μｍ以下とすることにより、陽極酸化皮膜形成後の基材１２の表面１２ａに微細な凸部を形成することができる。そのため、基材１２の表面１２ａの凹凸間で陽極酸化皮膜１４を通過してきた光が吸収されるのを抑制することができ、アルミニウム部材１０の外観をより白色にすることができる。なお、粒子の平均粒子径は、１０．５μｍ以下であることがより好ましい。一方、粒子の平均粒子径の下限は特に限定されないが、２μｍ以上であることが好ましい。粒子の平均粒子径を２μｍ以上とすることにより、基材１２の表面１２ａに適度に凹凸が形成されることから、陽極酸化皮膜１４を通過してきた光を拡散反射させることができる。そのため、角度を変えて斜めから見た場合でも、アルミニウム部材１０が白く見えるため、アルミニウム部材１０を紙のような白色にすることができる。なお、粒子の平均粒子径は、体積基準における粒度分布の累積値が５０％の時の粒子径を表し、例えば、レーザ回折・散乱法により測定することができる。
【００３９】
ブラスト処理に用いられる粒子としては、例えば、炭化ケイ素、炭化ホウ素、窒化ホウ素、アルミナ、ジルコニアなどを含むセラミックビーズ、スチールなどを含む金属ビーズ、ナイロン、ポリエステル、メラミン樹脂などを含む樹脂ビーズ、ガラスなどを含むガラスビーズなどが挙げられる。なお、ウェットブラストの場合は、粒子を水などの液体に混ぜて基材１２に吹き付けることができる。ブラスト処理の際の噴射圧力、粒子総数などの条件は特に限定されず、基材１２の状態などに応じて適宜調整することができる。
【００４０】
（エッチング工程Ｓ３）
エッチング工程Ｓ３では、ブラスト処理工程Ｓ２で形成された基材１２の表面１２ａの凹凸の角を取り除き、凹凸を滑らかにすることができる。エッチングの条件は特に限定されず、上記のように、陽極酸化皮膜１４除去後の陽極酸化皮膜１４側における基材１２の表面１２ａの算術平均粗さＳａ、最大高さ粗さＳｚ及び粗さ曲線要素の平均長さＲｓｍをそれぞれ所定の範囲にすることができればよい。
【００４１】
なお、本実施形態のアルミニウム部材の製造方法は、粒子を衝突させた基材１２を、酸性溶液及びアルカリ性溶液の少なくともいずれか一方によりエッチングする工程を備えていることが好ましい。酸性溶液としては、例えば、塩酸、硫酸、硝酸などの水溶液を用いることができる。また、アルカリ性溶液としては、例えば、水酸化ナトリウム、水酸化カリウム、炭酸ナトリウムなどの水溶液を用いることができる。酸性溶液及びアルカリ性溶液の濃度などは特に限定されないが、一例を挙げると、水酸化ナトリウム水溶液を用いる場合、１％〜１０％とすることができる。
【００４２】
エッチング時間やエッチング温度も特に限定されず、基材１２の状態やエッチング液に応じて適宜調整することができる。一例を挙げると、エッチング時間は５秒〜９０秒、エッチング温度は４０℃〜６０℃である。
【００４３】
（陽極酸化処理工程Ｓ４）
本実施形態のアルミニウム部材の製造方法は、基材１２の表面１２ａを陽極酸化処理して陽極酸化皮膜１４を形成する工程を備えていてもよい。陽極酸化処理の方法は特に限定されず、例えば基材１２を陽極に設置し、電解質水溶液を電気分解することによって基材１２の表面１２ａを酸化させることができる。なお、上記のように、基材１２がエッチングされた場合、本実施形態のアルミニウム部材の製造方法は、エッチングした基材１２の表面１２ａを陽極酸化処理して陽極酸化皮膜１４を形成する工程を備えることが好ましい。
【００４４】
陽極酸化処理で用いられる電解処理液は特に限定されず、公知の電解処理液を用いることができる。電解処理液は、アルミニウムに対する溶解性の低いことから、多塩基酸水溶液を用いることが好ましい。多塩基酸としては特に限定されず、例えば、硫酸、リン酸、クロム酸、シュウ酸、酒石酸、マロン酸などが挙げられる。なお、電解処理液は、硫酸、リン酸及びシュウ酸からなる群より選択される少なくとも１種の水溶液であることが好ましい。すなわち、本実施形態のアルミニウム部材の製造方法は、硫酸、リン酸及びシュウ酸からなる群より選択される少なくとも１種の水溶液で基材１２の表面１２ａを陽極酸化処理し、陽極酸化皮膜１４を形成する工程を備えることが好ましい。
【００４５】
陽極酸化処理の電気分解の条件は特に制限されず、基材１２の状態などに応じて適宜調整することができる。一例を挙げると、電解処理液の温度が１０℃〜３０℃、電圧が１０Ｖ〜２０Ｖ、電気量が１０Ｃ／ｃｍ２〜３０Ｃ／ｃｍ２、電解時間が２０分〜５０分である。
【００４６】
（研磨工程Ｓ５）
研磨工程Ｓ５では、陽極酸化皮膜１４の表面１４ａを研磨して平滑にすることができる。陽極酸化皮膜１４の表面１４ａを平滑にすることで、陽極酸化皮膜１４の表面１４ａでの光の拡散反射を抑制することができ、陽極酸化皮膜１４の表面１４ａの光の反射率を向上させることができる。したがって、研磨工程Ｓ５により、アルミニウム部材１０のＬ＊値をより向上させることができる。
【００４７】
研磨の方法は、陽極酸化皮膜１４の表面１４ａを平滑化することができれば特に限定されないが、例えば、ブラスト研磨、バフ研磨などの物理研磨が挙げられる。具体的には、本実施形態のアルミニウム部材の製造方法は、陽極酸化皮膜１４の表面１４ａを、ブラスト研磨及びバフ研磨の少なくともいずれか一方により研磨する工程を備えることが好ましい。また、ブラスト研磨は、ウェットブラスト研磨であっても、ドライブラスト研磨であってもよい。また、ブラスト研磨として、株式会社不二製作所のシリウス加工（登録商標）により、基材１２の表面１２ａを研磨してもよい。
【００４８】
なお、特に限定されないが、本実施形態のアルミニウム部材の製造方法は、耐食性をより向上させるため、皮膜セルの微細孔を封じる封孔処理工程をさらに備えていてもよい。封孔処理は、公知の方法により処理することができ、例えば、高温の水蒸気、酢酸ニッケル水溶液、フッ化ニッケル等で処理することができる。
【００４９】
アルミニウム部材の製造方法は、２０μｍ以下の平均粒子径を有する粒子を、基材１２の表面１２ａに衝突させる工程と、粒子を衝突させた基材１２を、酸性溶液及びアルカリ性溶液の少なくともいずれか一方によりエッチングする工程と、を備えることが好ましい。そして、アルミニウム部材の製造方法は、エッチングした基材１２の表面１２ａを陽極酸化処理して陽極酸化皮膜１４を形成する工程と、を備えることが好ましい。このような工程を備えることにより、陽極酸化皮膜１４除去後の陽極酸化皮膜１４側における基材１２の表面１２ａの算術平均粗さＳａ、最大高さ粗さＳｚ及び粗さ曲線要素の平均長さＲｓｍを所定の範囲内にすることができる。そのため、本実施形態のアルミニウム部材の製造方法により、紙のような白色の外観を有するアルミニウム部材１０を得ることができる。
【実施例】
【００５０】
以下、本実施形態を実施例及び比較例によりさらに詳細に説明するが、本実施形態はこれらに限定されるものではない。
【００５１】
［実施例１］
圧延処理した３ｍｍ厚のアルミニウム合金板から５０ｍｍ×５０ｍｍの試験片を切り取り、基材を準備した。なお、基材は、４質量％のマグネシウム（Ｍｇ）と、０．０２質量％の鉄（Ｆｅ）と、０．０２質量％のケイ素と、を含有し、残部がアルミニウム（Ａｌ）及び不可避不純物である。
【００５２】
次に、基材にドライブラストで粒子を衝突させ、基材の表面に凹凸を形成した。粒子は、株式会社不二製作所製のフジランダムＷＡ  粒番号８００（最大粒子径３８．０μｍ  平均粒子径１４．０±１．０μｍ）を用いた。
【００５３】
そして、水１Ｌ当たり５０ｇの水酸化ナトリウムを溶解させた５％水酸化ナトリウム水溶液を５０℃に加温し、凹凸が形成された基材をこの水溶液に９０秒浸漬させ、基材をエッチングした。
【００５４】
エッチングされた基材を１５％硫酸水溶液に浸し、硫酸水溶液の温度１８℃、電圧１５Ｖ、電気量２０Ｃ／ｃｍ２及び処理時間３５分間の条件で陽極酸化処理をし、基材の表面に陽極酸化皮膜を形成し、アルミニウム部材を得た。
【００５５】
［実施例２］
粒番号８００の粒子に代えて、株式会社不二製作所製のフジランダムＷＡ  粒番号１０００（最大粒子径３２．０μｍ  平均粒子径１１．５±１．０μｍ）を用い、エッチング時間を３０秒とした。上記以外は、実施例１と同様にしてアルミニウム部材を作製した。
【００５６】
［実施例３］
粒番号８００の粒子に代えて、株式会社不二製作所製のフジランダムＷＡ  粒番号２０００（最大粒子径１９．０μｍ  平均粒子径６．７±０．６μｍ）を用い、エッチング時間を３０秒とした。上記以外は、実施例１と同様にしてアルミニウム部材を作製した。
【００５７】
［実施例４］
粒番号８００の粒子に代えて、株式会社不二製作所製のフジランダムＷＡ  粒番号４０００（最大粒子径１１．０μｍ  平均粒子径３．０±０．４μｍ）を用い、エッチング時間を５秒とした。上記以外は、実施例１と同様にしてアルミニウム部材を作製した。
【００５８】
［実施例５］
ドライブラストに代えてウェットブラストにより基材の表面に凹凸を形成した。また、粒番号８００の粒子に代えて、株式会社不二製作所製のフジランダムＷＡ  粒番号１２００（最大粒子径２７．０μｍ  平均粒子径９．５±０．８μｍ）を用いた。また、エッチング時間を３０秒とした。上記以外は、実施例１と同様にしてアルミニウム部材を作製した。
【００５９】
［実施例６］
ウェットブラストにより陽極酸化皮膜の表面を研磨した。それ以外は、実施例５と同様にしてアルミニウム部材を作製した。
【００６０】
［実施例７］
シリウス処理により陽極酸化皮膜の表面を研磨した。それ以外は、実施例５と同様にしてアルミニウム部材を作製した。
【００６１】
［実施例８］
バフ研磨により陽極酸化皮膜の表面を研磨した。それ以外は、実施例５と同様にしてアルミニウム部材を作製した。
【００６２】
［比較例１］
粒番号８００の粒子に代えて、株式会社不二製作所製のフジランダムＷＡ  粒番号４００（最大粒子径７５．０μｍ  平均粒子径３０．０±２．０μｍ）を用い、エッチング時間を３０秒とした。上記以外は、実施例１と同様にしてアルミニウム部材を作製した。
【００６３】
［比較例２］
ドライブラストに代えてウェットブラストにより基材の表面に凹凸を形成した。また、粒番号８００の粒子に代えて、株式会社不二製作所製のフジランダムＷＡ  粒番号８０００（最大粒子径６．０μｍ  平均粒子径１．２±０．３μｍ）を用いた。また、エッチング時間を６０秒とした。上記以外は、実施例１と同様にしてアルミニウム部材を作製した。
【００６４】
［比較例３］
４質量％のマグネシウム（Ｍｇ）と、０．１質量％の鉄（Ｆｅ）と、０．３質量％のケイ素と、を含有し、残部がアルミニウム（Ａｌ）及び不可避不純物である基材を用いた。上記以外は、実施例５と同様にしてアルミニウム部材を作製した。
【００６５】
［評価］
各例で得られたアルミニウム部材において、算術平均粗さＳａ、最大高さ粗さＳｚ、粗さ曲線要素の平均長さＲｓｍ、色調、外観をそれぞれ以下の通り評価した。各例の詳細と評価結果をそれぞれ表１及び表２に示す。
【００６６】
（算術平均粗さＳａ及び最大高さ粗さＳｚ）
まず、ＪＩＳ  Ｈ８６８８：２０１３に準じ、上記のようにして得られたアルミニウム部材をリン酸クロム酸（ＶＩ）溶液に浸し、陽極酸化皮膜を溶解させて除去した。そして、基材の陽極酸化皮膜側の表面の算術平均粗さＳａ及び最大高さ粗さＳｚをＩＳＯ２５１７８に準じて測定した。なお、算術平均粗さＳａ及び最大高さ粗さＳｚの測定条件は以下の通りである。
【００６７】
算術平均粗さＳａ及び最大高さ粗さＳｚの測定条件
装置：ブルカー・エイエックスエス株式会社  ３次元白色干渉型顕微鏡  ＣｏｎｔｏｕｒＧＴ−Ｉ
測定範囲：６０μｍ×７９μｍ
対物レンズ：１１５倍
内部レンズ：１倍
【００６８】
（粗さ曲線要素の平均長さＲｓｍ）
まず、ＪＩＳ  Ｈ８６８８：２０１３に準じ、上記のようにして得られたアルミニウム部材の陽極酸化皮膜をリン酸クロム酸（ＶＩ）溶液に溶解させて除去した。そして、基材の陽極酸化皮膜側の表面における粗さ曲線要素の平均長さＲｓｍをＪＩＳ  Ｂ０６０１：２０１３に準じて測定した。なお、粗さ曲線要素の平均長さＲｓｍの測定条件は以下の通りである。
【００６９】
粗さ曲線要素の平均長さＲｓｍの測定条件
装置：ブルカー・エイエックスエス株式会社  ３次元白色干渉型顕微鏡  ＣｏｎｔｏｕｒＧＴ−Ｉ
カットオフλｃ：８０μｍ
対物レンズ：１１５倍
内部レンズ：１倍
測定距離：７９μｍ
【００７０】
（色調）
ＪＩＳ  Ｚ８７２２に準拠し、色彩色差計により、陽極酸化皮膜の表面からアルミニウム部材の色調を測色し、Ｌ＊値、ａ＊値及びｂ＊値をそれぞれ求めた。なお、測色条件は以下の通りである。
【００７１】
色調の測定条件
色彩色差計：コニカミノルタジャパン株式会社製  ＣＲ４００
照明・受光光学系：拡散照明垂直受光方式（Ｄ／０）
観察条件：ＣＩＥ２°視野等色関数近似
光源：Ｃ光源
表色系：Ｌ＊ａ＊ｂ＊
【００７２】
（外観）
陽極酸化皮膜の表面に対して垂直方向にした時及び垂直方向から傾斜させた時のアルミニウム部材の色調を、目視にて評価した。
【００７３】
【表１】
2019039060.tif 000003
【００７４】
【表２】
2019039060.tif 000004
【００７５】
表１及び表２に示すように、実施例１〜実施例８のアルミニウム部材では、Ｌ＊値が８５〜１００であり、ａ＊値が−１〜＋１であり、ｂ＊値が−１．５〜＋１．５の範囲内であった。また、実施例１〜実施例８のアルミニウム部材は、垂直方向及び傾斜方向のいずれの方向から見ても白色であった。
【００７６】
一方、比較例１のアルミニウム部材では、ブラスト処理に大きい粒子径の粒子を用いたため、基材の表面が荒れてしまい、外観が灰色となってしまった。また、比較例２のアルミニウム部材では、ブラスト処理に小さい粒子径の粒子を用いたため、基材の表面が平滑になり、垂直方向から見た場合の外観は白色であるものの、傾斜方向から見た場合の外観は灰色となってしまった。また、比較例３のアルミニウム部材では、基材に含有されるケイ素の量が多かったため、陽極酸化皮膜中のケイ素量が多くなってしまい、外観が黄色を帯びた白色となってしまった。
【００７７】
以上、本実施形態を実施例及び比較例によって説明したが、本実施形態はこれらに限定されるものではなく、本実施形態の要旨の範囲内で種々の変形が可能である。
【符号の説明】
【００７８】
１０    アルミニウム部材
１２    基材
１２ａ  表面
１４    陽極酸化皮膜
１４ａ  表面
【図１】
2019039060.tif 000005
【図２】
2019039060.tif 000006
【手続補正書】
【提出日】平成30年12月7日(2018.12.7)
【手続補正１】
【補正対象書類名】明細書
【補正対象項目名】００３６
【補正方法】変更
【補正の内容】
【００３６】
（基材調整工程Ｓ１）
基材調整工程Ｓ１では、基材１２を調整することができる。基材１２を調整する方法は特に限定されず、公知の方法を用いることができる。例えば、所定の元素を有する溶湯の調整、鋳造、圧延、熱処理などにより、基材１２を作製することができる。また、基材１２は、鋳造後、圧延後又は熱処理後、特段の表面処理をせずに、そのまま用いてもよい。また、基材１２は、フライス盤による研削、並びに、エメリー紙、バフ研磨及び電解研磨等により表面１２ａを研磨して用いてもよい。なお、基材１２の表面１２ａは、研磨により、算術平均粗さＳａを１００ｎｍ未満程度に調整して用いてもよい。基材１２の表面の算術平均粗さＳａを１００ｎｍ未満とすることにより基材１２の明度が高くなる。そのため、ブラスト処理工程Ｓ２、エッチング工程Ｓ３及び陽極酸化処理工程Ｓ４を経ても、より紙に近い白色外観を有するアルミニウム部材１０を得ることができる。